(57)【特許請求の範囲】
【請求項１】
構造要素（Ｉ）
【化１】
0006758283.tif 000010
（式中、
【化２】
0006758283.tif 000011
は少なくとも１種のモノビニル芳香族化合物と、少なくとも１種のポリビニル芳香族化合物に由来するポリマー骨格を表し、かつＲ１およびＲ２は互いに独立して、−ＣＨ２ＰＯ（ＯＸ１）２、−ＣＨ２ＰＯ（ＯＨ）ＯＸ２または水素を表し、ここで、Ｒ１およびＲ２の両方が同時に水素であることはできず、かつ、Ｘ１、Ｘ２、およびＹは互いに独立して、水素、ナトリウム、またはカリウムを表す）
の官能基を含むキレート樹脂を調製するためのプロセスにおいて、
ａ）少なくとも１種のモノビニル芳香族化合物と、少なくとも１種のポリビニル芳香族化合物と、少なくとも１種の重合開始剤または重合開始剤の組合せとからなるモノマー液滴を転化させて、粒状ポリマーとする工程、
ｂ）発煙硫酸の存在下でフタルイミドを用いて前記粒状ポリマーをフタルイミドメチル化およびスルホン化する工程であって、遊離ＳＯ３の量は、１ｍｏｌのフタルイミドを基準にして少なくとも０．６９ｍｏｌである、工程、
ｃ）フタルイミドメチル化され、スルホン化された前記粒状ポリマーを転化させて、アミノメチル化され、スルホン化された粒状ポリマーとする工程、および
ｄ）アミノメチル化され、スルホン化された前記粒状ポリマーを反応させて、構造要素（Ｉ）の官能基を含むキレート樹脂を得る工程
を含むことを特徴とするプロセス。
【請求項２】
工程ａ）における前記粒状ポリマーが単分散形態で調製され、したがって、単分散キレート樹脂が調製されることを特徴とする、請求項１に記載の構造要素（Ｉ）の官能基を含むキレート樹脂を調製するためのプロセス。
【請求項３】
工程ｂ）における前記遊離ＳＯ３の量が、１ｍｏｌのフタルイミドを基準にして０．６９〜１．５ｍｏｌであることを特徴とする、請求項１または２に記載の構造要素（Ｉ）の官能基を有するキレート樹脂を調製するためのプロセス。
【請求項４】
工程ｂ）における前記遊離ＳＯ３の量が、１ｍｏｌのフタルイミドを基準にして０．６９〜１．２ｍｏｌであることを特徴とする、請求項１〜３のいずれか一項に記載の構造要素（Ｉ）の官能基を含むキレート樹脂を調製するためのプロセス。
【請求項５】
ガリウム、インジウム、または希土類の金属を吸着するための、請求項２に記載のプロセスによって調製されたキレート樹脂の使用。
【請求項６】
前記金属の前記吸着が水溶液または有機液体から実施されることを特徴とする、請求項５に記載の使用。
【請求項７】
前記希土類が、スカンジウム、ランタン、セリウム、プラセオジム、ネオジム、プロメチウム、サマリウム、ユウロピウム、イットリウム、ガドリニウム、テルビウム、ジスプロシウム、ホルミウム、エルビウム、ツリウム、イッテルビウム、ルテチウム、スカンジウム、イットリウム、およびランタンであることを特徴とする、請求項５に記載の使用。
【請求項８】
前記金属が、インジウム、スカンジウム、ネオジム、ランタン、およびプラセオジムの群から選択されることを特徴とする、請求項５〜７のいずれか一項に記載の使用。
【請求項９】
シリコンを調製および精製するための、請求項２に記載のプロセスによって調製された構造要素（Ｉ）の官能基を含むキレート樹脂の使用。
【請求項１０】
構造要素（Ｉ）の官能基を含むキレート樹脂（式中、Ｒ１およびＲ２が互いに独立して、−ＣＨ２ＰＯ（ＯＸ１）２または−ＣＨ２ＰＯ（ＯＨ）ＯＸ２であり、かつＸ１およびＸ２が互いに独立して、水素、ナトリウム、またはカリウムを表す）を特徴とする、請求項９に記載のキレート樹脂の使用。
【発明の詳細な説明】
【技術分野】
【０００１】
本発明は、スルホン化され、アミノメチル化されたキレート樹脂、それらを調製するためのプロセス、ならびに水溶液および有機液体から金属、特に希土類を回収および精製するため、および高純度シリコンを調製するためのそれらの使用に関する。
【背景技術】
【０００２】
新規なキレート樹脂が精力的な研究の対象となっており、その理由は、それらが、たとえば水の精製または金属の回収の分野で有望である重大な用途を有しているからである。
（特許文献１）には、重金属および貴金属を吸着させるのに適したアミノメチル化キレート樹脂を調製するためのプロセスが開示されている。そのプロセスには、特に触媒量のＳＯ３供与体の存在下におけるフタルイミドとホルマリンとの反応による、アミノメチル基を導入するための工程、およびそれに続けての酸触媒または塩基触媒による加水分解が含まれている。そこで採用されるＳＯ３が単に触媒作用を有するのみであるという事実とは別に、形成されるフタルイミドメチル化樹脂の構造および安定性が損なわれないようにするため、より大量のＳＯ３を使用することは今日まで避けられてきた。
【先行技術文献】
【特許文献】
【０００３】
【特許文献１】欧州特許出願公開第Ａ１０７８６９０号明細書
【発明の概要】
【発明が解決しようとする課題】
【０００４】
本発明は、スルホン化され、アミノメチル化された新規なキレート樹脂を提供することを目的にする。
【課題を解決するための手段】
【０００５】
驚くべきことに、顕著に大量のＳＯ３を使用しても、フタルイミドメチル基の触媒的導入が可能であるばかりでなく、それと同時に、樹脂の構造を実質的に損なうことなく樹脂をスルホン化することも可能となることが今や見出された。
【０００６】
したがって、本発明は、構造要素（Ｉ）
【化１】
0006758283.tif 000002
（式中、
【化２】
0006758283.tif 000003
はポリマー骨格を表し、かつＲ１およびＲ２は互いに独立して、−ＣＨ２ＣＯＯＸ、−ＣＨ２ＰＯ（ＯＸ１）２、−ＣＨ２ＰＯ（ＯＨ）ＯＸ２、−（ＣＳ）ＮＨ２、−ＣＨ２−ピリジルまたは水素を表し、ここで、Ｒ１およびＲ２の両方が同時に水素であることはできず、かつＸ、Ｘ１、Ｘ２、およびＹは互いに独立して、水素、ナトリウム、またはカリウムを表す）
の官能基を含むキレート樹脂を提供する。
【０００７】
Ｒ１およびＲ２が互いに独立して、−ＣＨ２ＰＯ（ＯＸ１）２、−ＣＨ２ＰＯ（ＯＨ）ＯＸ２、ＣＨ２ＣＯＯＸ、または水素であるのが好ましく、ここで、Ｒ１およびＲ２の両方が同時に水素であることはできない。Ｒ１が、水素、−ＣＨ２ＰＯ（ＯＸ１）２、または−ＣＨ２ＰＯ（ＯＨ）ＯＸ２であり、かつＲ２が、−ＣＨ２ＰＯ（ＯＸ２）２、または−ＣＨ２ＰＯ（ＯＨ）ＯＸ２であれば特に好ましい。Ｒ１が水素であり、かつＲ２が、−ＣＨ２ＰＯ（ＯＸ２）２または−ＣＨ２ＰＯ（ＯＨ）ＯＸ２であれば極めて特に好ましい。Ｘ、Ｘ１、Ｘ２、およびＹは互いに独立して、水素、ナトリウム、またはカリウムを表す。Ｘ、Ｘ１、およびＸ２が互いに独立して、水素を表しているのが好ましい。Ｘ１およびＸ２が同一であれば好ましい。Ｙは、好ましくは水素を表す。
【０００８】
構造式（Ｉ）におけるフェニル環が、メチレン基に対してオルトの位置においてスルホン酸基で置換されていれば好ましい。
【０００９】
本発明にはさらに、構造要素（Ｉ）
【化３】
0006758283.tif 000004
（式中、
【化４】
0006758283.tif 000005
はポリマー骨格を表し、かつＲ１およびＲ２は互いに独立して、−ＣＨ２ＣＯＯＸ、−ＣＨ２ＰＯ（ＯＸ１）２、−ＣＨ２ＰＯ（ＯＨ）ＯＸ２、−（ＣＳ）ＮＨ２、−ＣＨ２−ピリジルまたは水素を表し、ここで、Ｒ１およびＲ２の両方が同時に水素であることはできず、かつＸ、Ｘ１、Ｘ２、およびＹは互いに独立して、水素、ナトリウム、またはカリウムを表す）
の官能基を含むキレート樹脂を調製するためのプロセスにおいて、
ａ）少なくとも１種のモノビニル芳香族化合物と、少なくとも１種のポリビニル芳香族化合物と、少なくとも１種の重合開始剤または重合開始剤の組合せとからなるモノマー液滴を転化させて、粒状ポリマーとする工程、
ｂ）発煙硫酸の存在下でフタルイミドを用いて粒状ポリマーをフタルイミドメチル化およびスルホン化する工程であって、遊離ＳＯ３の量は、１ｍｏｌのフタルイミドを基準にして少なくとも０．６９ｍｏｌである、工程、
ｃ）フタルイミドメチル化され、スルホン化された粒状ポリマーを転化させて、アミノメチル化され、スルホン化された粒状ポリマーとする工程、および
ｄ）アミノメチル化され、スルホン化された粒状ポリマーを反応させて、構造要素（Ｉ）の官能基を含むキレート樹脂を得る工程
を含むことを特徴とするプロセスを含む。
【００１０】
構造要素（Ｉ）の官能基を含むキレート樹脂は、調製するためのプロセス自体によって特徴付けることができれば好ましい。
【００１１】
したがって、本発明はさらに、構造要素（Ｉ）
【化５】
0006758283.tif 000006
（式中、
【化６】
0006758283.tif 000007
はポリマー骨格を表し、かつＲ１およびＲ２は互いに独立して、−ＣＨ２ＣＯＯＸ、−ＣＨ２ＰＯ（ＯＸ１）２、−ＣＨ２ＰＯ（ＯＨ）ＯＸ２、−（ＣＳ）ＮＨ２、−ＣＨ２−ピリジルまたは水素を表し、ここで、Ｒ１およびＲ２の両方が同時に水素であることはできず、かつＸ、Ｘ１、Ｘ２、およびＹは互いに独立して、水素、ナトリウム、またはカリウムを表す）
の官能基を含むキレート樹脂であって、
ａ）少なくとも１種のモノビニル芳香族化合物と、少なくとも１種のポリビニル芳香族化合物と、少なくとも１種の重合開始剤または重合開始剤の組合せとからなるモノマー液滴を転化させて、粒状ポリマーとする工程、
ｂ）発煙硫酸の存在下でフタルイミドを用いて粒状ポリマーをフタルイミドメチル化およびスルホン化する工程であって、遊離ＳＯ３の量は、１ｍｏｌのフタルイミドを基準にして少なくとも０．６９ｍｏｌである、工程、
ｃ）フタルイミドメチル化され、スルホン化された粒状ポリマーを転化させて、アミノメチル化され、スルホン化された粒状ポリマーとする工程、および
ｄ）アミノメチル化され、スルホン化された粒状ポリマーを反応させて、構造要素（Ｉ）の官能基を含むキレート樹脂を得る工程
によって調整されるキレート樹脂も提供する。
【００１２】
本発明の目的において、キレート樹脂は、少なくとも１種のモノビニル芳香族化合物および少なくとも１種のポリビニル芳香族化合物をベースとするポリマーである。本発明の目的のためのキレート樹脂が、スチレン、ジビニルベンゼン、およびエチルスチレンからなるポリマーであれば好ましい。
【００１３】
本発明の範囲は、一般的なまたは好ましい範囲、基の定義、パラメーターおよび説明において、すなわち、特に一般的な範囲から好ましい範囲までを含む相互の任意の所望の組合せで上記および下記をすべて包含する。
【００１４】
プロセス工程ａ）では、少なくとも１種のモノビニル芳香族化合物および少なくとも１種のポリビニル芳香族化合物が採用される。しかしながら、２種以上のモノビニル芳香族化合物の混合物、または２種以上のポリビニル芳香族化合物の混合物を使用することも可能である。
【００１５】
本発明の目的のためには、プロセス工程ａ）で使用されるモノビニル芳香族化合物は、好ましくは、スチレン、ビニルトルエン、エチルスチレン、α−メチルスチレン、クロロスチレン、クロロメチルスチレン、アクリル酸アルキル、またはメタクリル酸アルキルである。
【００１６】
スチレンまたはスチレンと上述のモノマーとの混合物、好ましくはエチルスチレンとの混合物を使用するのが特に好ましい。
【００１７】
本発明の目的のためには、プロセス工程ａ）のための好ましいポリビニル芳香族化合物は、ジビニルベンゼン、ジビニルトルエン、トリビニルベンゼン、ジビニルナフタレン、トリビニルナフタレン、１，７−オクタジエン、１，５−ヘキサジエン、エチレングリコールジメタクリレート、トリメチロールプロパントリメタクリレート、およびメタクリル酸アリル、特に好ましくはジビニルベンゼンである。
【００１８】
ポリビニル芳香族化合物の使用量は、モノマーまたはそれと他のモノマーとの混合物を基準にして、好ましくは１重量％〜２０重量％、より好ましくは２重量％〜１２重量％、特に好ましくは４重量％〜１０重量％の量である。ポリビニル芳香族化合物（架橋剤）のタイプは、その粒状ポリマーの以後の用途を考慮に入れて選択する。ジビニルベンゼンを使用する場合、エチルビニルベンゼン、さらにはジビニルベンゼンの異性体も含んでいる市販グレードのジビニルベンゼンで十分である。
【００１９】
本発明の目的のためには、「粒状ポリマー（ｂｅａｄ  ｐｏｌｙｍｅｒ）」という用語は、粒子形態の架橋されたポリマーである。
【００２０】
「ミクロポーラス」または「ゲル形態」または「マクロポーラス」という用語は、既に専門文献に詳しく記載されている。
【００２１】
マクロポーラスな粒状ポリマーは、重合時に粒状ポリマー中にマクロポーラスな構造を作らせる目的で、モノマー混合物に対して不活性物質、好ましくは少なくとも１種のポロゲンを添加することによって形成される。好適なポロゲンとしては、形成される粒状ポリマーにとって貧溶媒および／または膨潤剤である有機溶媒が挙げられる。特に好ましいポロゲンは、ヘキサン、オクタン、イソオクタン、イソドデカン、メチルエチルケトン、ブタノール、またはオクタノール、およびそれらの異性体である。特に好適な物質は、たとえば脂肪族炭化水素など、モノマーは溶解させるが、粒状ポリマーはほとんど溶解しないか、または膨潤させる有機物質（ポリマーにとっての沈降剤）である（Ｆａｒｂｅｎｆａｂｒｉｋｅｎ  Ｂａｙｅｒ、独国特許第１０４５１０２号明細書（１９５７）；独国特許第１１１３５７０号明細書（１９５７））。
【００２２】
米国特許第４  ３８２  １２４号明細書では、４〜１０個の炭素原子を有するポロゲンアルコールを使用しているが、これは、本発明に関連しても同様に、スチレン／ジビニルベンゼンをベースとする単分散でマクロポーラスな粒状ポリマーを調製するために好適に使用することができる。それに加えて、マクロポーラスな粒状ポリマーのための調製法が概説されている。
【００２３】
プロセス工程ａ）において、少なくとも１種のポロゲンを添加するのが好ましい。構造要素（Ｉ）の官能基を含む粒状ポリマーおよびキレート樹脂が、マクロポーラスな構造を有しているのが好ましい。
【００２４】
プロセス工程ａ）によって調製された粒状ポリマーは、ヘテロ分散（ｈｅｔｅｒｏｄｉｓｐｅｒｓｅ）または単分散形態で調製することができる。
【００２５】
ヘテロ分散性粒状ポリマーの調製は、当業者に公知の一般的なプロセス、たとえば懸濁重合を用いて実施される。
【００２６】
プロセス工程ａ）において、単分散粒状ポリマーを調製するのが好ましい。
【００２７】
本出願において、単分散物質とは、その粒子の少なくとも９０（容積または質量）％が、最多直径（ｍｏｓｔ  ｃｏｍｍｏｎ  ｄｉａｍｅｔｅｒ）から±１０％の範囲に入る直径を有するものである。
【００２８】
たとえば、０．５ｍｍの最多直径を有する物質の場合、少なくとも９０（容積または質量）％が０．４５ｍｍ〜０．５５ｍｍの範囲のサイズであり；０．７ｍｍの最多直径を有する物質の場合、少なくとも９０（容積または質量）％が０．７７ｍｍ〜０．６３ｍｍの範囲のサイズである。
【発明を実施するための形態】
【００２９】
本発明の好ましい実施形態では、プロセス工程ａ）の単分散粒状ポリマーの調製において、マイクロカプセル化されたモノマーの液滴が使用される。
【００３０】
モノマーの液滴のマイクロカプセル化に有用な物質は、複合コアセルベートとしての使用が公知のもの、特にポリエステル、天然および合成のポリアミド、ポリウレタン、またはポリウレアである。
【００３１】
ゼラチンは、好適に使用できる天然のポリアミドである。ゼラチンは、特にコアセルベートおよび複合コアセルベートの形態で採用される。本発明の目的のためには、ゼラチン含有複合コアセルベートが、特に、ゼラチンと合成高分子電解質との組合せである。好適な合成高分子電解質は、たとえば、マレイン酸、アクリル酸、メタクリル酸、アクリルアミドおよびメタクリルアミドの単位を組み込んだコポリマーである。アクリル酸およびアクリルアミドを使用するのが特に好ましい。ゼラチン含有カプセルは、慣用される硬化剤、たとえばホルムアルデヒドまたはグルタルジアルデヒドを使用して硬化させることができる。ゼラチン、ゼラチン含有コアセルベートおよびゼラチン含有複合コアセルベートを用いたモノマー微小液滴のカプセル化については、欧州特許出願公開第Ａ０  ０４６  ５３５号明細書に詳しい記述がある。合成ポリマーを使用してカプセル化するための方法は公知である。好ましいのは相界面縮合であり、その場合、モノマーの液滴中に溶解されている反応性成分（特にイソシアネートまたは酸塩化物）が、水相中に溶解されている第二の反応性成分（特にアミン）と反応する。
【００３２】
任意選択的にマイクロカプセル化された単分散モノマー液滴には、重合を引き起こす少なくとも１種の重合開始剤または重合開始剤の混合物（重合開始剤の組合せ）が含まれる。本発明によるプロセスに好適な重合開始剤は、ペルオキシ化合物、特に好ましくは、ジベンゾイルペルオキシド、ジラウロイルペルオキシド、ビス（ｐ−クロロベンゾイル）ペルオキシド、ジシクロヘキシルペルオキシジカーボネート、ｔｅｒｔ−ブチルペルオクトエート、ｔｅｒｔ−ブチルペルオキシ−２−エチルヘキサノエート、２，５−ビス（２−エチルヘキサノイルペルオキシ）−２，５−ジメチルヘキサン、またはｔｅｒｔ−アミルペルオキシ−２−エチルヘキサン、ならびにアゾ化合物、たとえば、２，２’−アゾビス（イソブチロニトリル）または２，２’−アゾビス（２−メチルイソブチロニトリル）である。
【００３３】
重合開始剤は、モノマー混合物を基準にして、好ましくは０．０５重量％〜２．５重量％、より好ましくは０．１重量％〜１．５重量％の量で使用する。
【００３４】
任意選択的に単分散のマイクロカプセル化されたモノマーの微小液滴には、任意選択的に、さらに（モノマーを基準にして）３０重量％までの架橋または非架橋ポリマーが含まれていてもよい。好ましいポリマーは、上述のモノマーから、より好ましくはスチレンから誘導されたものである。
【００３５】
プロセス工程ａ）で単分散粒状ポリマーを調製する場合、さらに好ましい実施形態において、その水相には溶解させた重合禁止剤が含まれていてもよい。この場合、有用な禁止剤は、無機物質、有機物質のいずれであってもよい。好ましい無機禁止剤は、窒素化合物、特に好ましくはヒドロキシルアミン、ヒドラジン、亜硝酸ナトリウムおよび亜硝酸カリウム、亜リン酸の塩、たとえば亜リン酸水素ナトリウム、および硫黄化合物、たとえば亜ジチオン酸ナトリウム、チオ硫酸ナトリウム、亜硫酸ナトリウム、重亜硫酸ナトリウム、チオシアン酸ナトリウム、ならびにチオシアン酸アンモニウムである。有機重合禁止剤の例は、フェノール系化合物、たとえば、ヒドロキノン、ヒドロキノンモノメチルエーテル、レソルシノール、ピロカテコール、ｔｅｒｔ−ブチルピロカテコール、ピロガロール、およびフェノールとアルデヒドとの縮合反応生成物である。さらなる好適な有機重合禁止剤は、窒素化合物である。特に好ましいのは、ヒドロキシルアミン誘導体、たとえば、Ｎ，Ｎ−ジエチルヒドロキシルアミン、Ｎ−イソプロピルヒドロキシルアミンおよびスルホン化もしくはカルボキシル化Ｎ−アルキルヒドロキシルアミンもしくはＮ，Ｎ−ジアルキルヒドロキシルアミン誘導体、ヒドラジン誘導体、たとえばＮ，Ｎ−ヒドラジノ二酢酸、ニトロソ化合物、たとえば、Ｎ−ニトロソフェニルヒドロキシルアミン、Ｎ−ニトロソフェニルヒドロキシルアミンアンモニウム塩もしくはＮ−ニトロソフェニルヒドロキシルアミンアルミニウム塩である。重合禁止剤の濃度は、（水相を基準にして）５〜１０００ｐｐｍ、好ましくは１０〜５００ｐｐｍ、より好ましくは１０〜２５０ｐｐｍである。
【００３６】
単分散粒状ポリマーを得るための、任意選択的にマイクロカプセル化された単分散モノマー液滴の重合は、既に上で述べたように、任意選択的にまたは好ましくは、水相中に１種または複数の保護コロイドを存在させて実施される。好適な保護コロイドは、天然もしくは合成の水溶性ポリマー、好ましくはゼラチン、デンプン、ポリビニルアルコール、ポリビニルピロリドン、ポリアクリル酸、ポリメタクリル酸、または（メタ）アクリル酸および（メタ）アクリル酸エステルのコポリマーである。好ましいものとしてはさらに、セルロース誘導体、特にセルロースエステルおよびセルロースエーテル、たとえば、カルボキシメチルセルロース、メチルヒドロキシエチルセルロース、メチルヒドロキシプロピルセルロース、およびヒドロキシエチルセルロースが挙げられる。ゼラチンが特に好ましい。使用される保護コロイドの量は、水相を基準にして、通常は０．０５重量％〜１重量％、好ましくは０．０５重量％〜０．５重量％である。
【００３７】
また別の好ましい実施形態では、単分散粒状ポリマーを得るための重合を緩衝系の存在下で実施することができる。重合の開始時の水相のｐＨを、１４〜６、好ましくは１２〜８の値に設定できる緩衝系が好ましい。それらの条件下では、カルボン酸基を有する保護コロイドは、全面的または部分的に塩として存在する。このことが、保護コロイドの作用に好ましい効果を与える。特に好適な緩衝系には、リン酸またはホウ酸の塩が含まれる。本発明に関連して、「リン酸塩」および「ホウ酸塩」という用語には、対応する塩および酸のオルトの形態の縮合反応生成物も包含される。水相中のリン酸塩またはホウ酸塩の濃度は、０．５〜５００ｍｍｏｌ／Ｌ、好ましくは２．５〜１００ｍｍｏｌ／Ｌである。
【００３８】
単分散粒状ポリマーを得るための重合における撹拌速度はあまり重要ではなく、慣用される粒状重合の場合とは対照的に、粒径に影響をおよぼさない。低い攪拌機速度が採用され、懸濁液中に懸濁されたモノマー微小液滴を保持し、重合熱の除去を促進するにはこれで十分である。この作業のために各種の撹拌タイプを使用することができる。特に好適な攪拌機は、軸方向作用（ａｘｉａｌ  ａｃｔｉｏｎ）を有するゲート攪拌機（ｇａｔｅ  ｓｔｉｒｒｅｒ）である。
【００３９】
カプセル化されたモノマー液滴対水相の容積比は、１：０．７５〜１：２０、好ましくは１：１〜１：６である。
【００４０】
単分散粒状ポリマーを得るための重合温度は、使用した重合開始剤の分解温度で決まる。それは、一般的には５０〜１８０℃、好ましくは５５〜１３０℃である。重合には０．５時間〜約２０時間かかる。重合を低温、たとえば６０℃で開始させ、重合転化率が上がるにつれて反応温度も上げていくという温度プログラムを採用するのが有用であることが見出された。このようにすると、たとえば信頼性のある反応の進行および高い重合転化率に関する要件を極めて効果的に達成することが可能となる。重合反応後、慣用される方法、たとえば濾過またはデカント法によって単分散粒状ポリマーを単離し、任意選択的に洗浄する。
【００４１】
ジェット法またはシード−フィード法を使用して単分散粒状ポリマーを調製することは、従来技術からも公知であり、たとえば米国特許第Ａ４  ４４４  ９６１号明細書、欧州特許出願公開第Ａ０  ０４６  ５３５号明細書、米国特許第４  ４１９  ２４５号明細書、または国際公開第９３／１２１６７号パンフレットなどに記載されている（それらの内容はすべて、本出願の単分散粒状ポリマーの調製に関して本出願に組み入れられるものとする）。
【００４２】
ジェット法またはシード−フィード法を使用して単分散粒状ポリマーを調製するのが好ましい。
【００４３】
プロセス工程ｂ）では、最初に、アミドメチル化剤を調製する。この目的のために、フタルイミドを溶媒中に溶解させ、ホルマリンと混合する。次いで、混合物から水を除去して、ビス（フタルイミド）エーテルを形成させる。そのビス（フタルイミド）エーテルは、任意選択的に、フタルイミドエステルに転換させてもよい。プロセス工程ｂ）で使用する溶媒は、ポリマーを膨潤させるのに適した不活性溶媒、好ましくは塩素化された炭化水素、より好ましくはジクロロエタンまたは塩化メチレンである。
【００４４】
プロセス工程ｂ）では、粒状ポリマーをフタルイミドと縮合させる。ここで採用される触媒兼スルホン化剤は発煙硫酸である。発煙硫酸の使用によって、不活性溶媒中でフタルイミドのＳＯ３アダクトが生成し、スルホン化が進行する。
【００４５】
一般的には、ビス（フタルイミド）エーテルが生成した後に発煙硫酸を添加し、その後に粒状ポリマーを導入する。しかしながら、それらの添加を、順序を変えて実施してもよい。ビス（フタルイミド）エーテルの生成後に発煙硫酸を添加し、その後に粒状ポリマーを導入するのが好ましい。
【００４６】
発煙硫酸は、極めて広く各種の遊離ＳＯ３濃度で採用することができる。濃硫酸中の遊離ＳＯ３濃度が２４重量％、３４重量％、および６５重量％であるものが市販されている。６５重量％の遊離ＳＯ３含量を有する発煙硫酸を採用するのが特に好ましい。
【００４７】
６５重量％の遊離ＳＯ３量を有する発煙硫酸を採用した場合、プロセス工程ｂ）で採用される発煙硫酸の量は、一般的に、１グラムのフタルイミドに対して０．５９グラム〜１．５グラムの発煙硫酸であるが、より少量またはより大量であってもよい。６５重量％の遊離ＳＯ３量を有する発煙硫酸を採用した場合、フタルイミドの１グラムあたり０．５９グラム〜１．２５グラムの発煙硫酸量とするのが好ましい。
【００４８】
プロセス工程ｂ）で使用されるフタルイミドの量は、一般的に、１ｍｏｌのフタルイミドあたり０．３〜１．６ｍｏｌであるが、より少量またはより大量であってもよい。１ｍｏｌの粒状ポリマーあたり０．５〜１．１ｍｏｌのフタルイミドを使用するのが好ましい。
【００４９】
アミドメチル基の触媒的導入およびスルホン化は、プロセス工程ｂ）において４０℃〜８０℃の温度、好ましくは５０℃〜７０℃の温度で実施される。１ｍｏｌのフタルイミドを基準にした遊離ＳＯ３の量は、０．６９ｍｏｌ〜１．５ｍｏｌである。プロセス工程ｂ）における遊離ＳＯ３の量は、１ｍｏｌのフタルイミドを基準にして、好ましくは０．６９ｍｏｌ〜１．２ｍｏｌである。
【００５０】
本出願における置換度は、粒状ポリマーの芳香族基対アミノメチル基のモル比を表している。
【００５１】
置換度は、一般的には０．３〜１．５である。しかしながら、置換度は、より小さくてもまたはより大きくてもよい。置換度が０．６〜１．１であるのが好ましい。
【００５２】
本出願におけるスルホン化度は、粒状ポリマーの芳香族基対スルホン酸基のモル比を表している。
【００５３】
スルホン化度対置換度の比率は、一般的には０．１〜１．０であるが、より大きくてもまたはより小さくてもよい。スルホン化度対置換度の比率が０．３〜０．５であれば好ましい。
【００５４】
フタル酸基の除去およびそれに伴うアミノメチル基の出現はプロセス工程ｃ）で実施され、そこでは、フタルイミドメチル化され、スルホン化された粒状ポリマーが、アルカリ金属水酸化物、たとえば水酸化ナトリウムまたは水酸化カリウムの水性またはアルコール性溶液を用いて、１００〜２５０℃、好ましくは１２０〜１９０℃の温度で処理される。水酸化ナトリウム溶液の濃度は、１０重量％〜５０重量％、好ましくは２０重量％〜４０重量％の範囲内である。
【００５５】
そのようにして得られたアミノメチル化され、スルホン化された粒状ポリマーを最終的に、脱イオン水を用いてアルカリ金属がなくなるまで洗浄する。
【００５６】
プロセス工程ｃ）で得られたアミノメチル含有スルホン化粒状ポリマーの、構造要素（Ｉ）の官能基を含むキレート樹脂への転化率は、当業者に公知の一般的に使用されるプロセスに影響される。
【００５７】
構造要素（Ｉ）の官能基（式中、Ｒ１およびＲ２は互いに独立して、−ＣＨ２ＣＯＯＸまたはＨであるが、Ｒ１およびＲ２が同時に水素を表すことはできず、かつＸは、水素、ナトリウムまたはカリウムを表す）を含む本発明のキレート樹脂の調製を、水性懸濁液の形態のプロセス工程ｃ）からのアミノメチル含有スルホン化粒状ポリマーのクロロ酢酸またはその誘導体との反応により実施するのが好ましい。特に好ましいクロロ酢酸誘導体は、クロロ酢酸のナトリウム塩である。
【００５８】
クロロ酢酸のナトリウム塩は、水溶液として使用するのが好ましい。
【００５９】
クロロ酢酸のナトリウム塩の水溶液を、最初に仕込んでおいたアミノメチル含有スルホン化粒状ポリマーの水性懸濁液中に反応温度で０．５〜１５時間かけて計量仕込みする。その計量仕込みは、５〜１１時間かけて実施するのが好ましい。
【００６０】
アミノメチル含有スルホン化粒状ポリマーとクロロ酢酸との反応で放出された塩酸は、水酸化ナトリウム水溶液を添加することによって、部分的または全面的に中和して、この反応における水性懸濁液のｐＨが、ｐＨ５〜１０．５の範囲内になるように調節する。この反応は、ｐＨ９．５で実施するのが好ましい。
【００６１】
アミノメチル含有スルホン化粒状ポリマーとクロロ酢酸との反応は、５０℃〜１００℃の範囲の温度で実施する。アミノメチル含有スルホン化粒状ポリマーとクロロ酢酸との反応は、好ましくは８０℃〜９５℃の範囲の温度で実施する。
【００６２】
使用される懸濁媒体は、水または塩の水溶液である。考えられる塩としては、アルカリ金属塩、特にＮａＣｌおよび硫酸ナトリウムが挙げられる。
【００６３】
構造要素（Ｉ）の官能基（式中、Ｒ１およびＲ２は互いに独立して、−ＣＨ２ＰＯ（ＯＸ１）２、−ＣＨ２ＰＯ（ＯＨ）ＯＸ２または水素であるが、Ｒ１およびＲ２の両方が同時に水素を表すことはできず、かつＸ１およびＸ２は互いに独立して、水素、ナトリウムまたはカリウムを表す）を含む本発明のキレート樹脂の調製を、硫酸含有懸濁液中のプロセス工程ｃ）からのアミノメチル含有粒状ポリマーを（修正マンニッヒ反応に従って）Ｐ−Ｈ−酸性（Ｐ−Ｈ−ａｃｉｄｉｃ）化合物、好ましくは亜リン酸、亜リン酸モノアルキルエステル、または亜リン酸ジアルキルエステルと組み合わせてホルマリンと反応させることにより実施するのが好ましい。
【００６４】
ホルマリンをＰ−Ｈ−酸性化合物、たとえば亜リン酸または亜リン酸ジメチルと組み合わせて使用するのが特に好ましい。
【００６５】
Ｒ１およびＲ２が互いに独立して、−ＣＨ２ＰＯ（ＯＸ１）２、−ＣＨ２ＰＯ（ＯＨ）ＯＸ２または水素であるが、両方が同時に水素を表すことはできず、かつＸ１およびＸ２が互いに独立して、水素、ナトリウムまたはカリウムを表す場合、そのアミノメチル含有粒状ポリマーの、構造要素（Ｉ）の官能基を含むキレート樹脂への転化は、好ましくは７０℃〜１２０℃の範囲の温度、特に好ましくは９０℃〜１１０℃の範囲の温度で実施される。
【００６６】
本発明の構造要素（Ｉ）の官能基（式中、Ｒ１およびＲ２は互いに独立して、−ＣＨ２−ピリジルまたは水素であるが、両方が同時に水素を表すことはできない）を含むキレート樹脂の調製を、プロセス工程ｄ）において、水性懸濁液中のプロセス工程ｃ）からの粒状ポリマーをクロロメチルピリジン／その塩酸塩、または２−クロロメチルキノリン、または２−クロロメチルピペリジンと反応させることにより実施するのが好ましい。
【００６７】
クロロメチルピリジン／その塩酸塩は、２−クロロメチルピリジン、３−クロロメチルピリジン、または４−クロロメチルピリジンの形態で用いることができる。
【００６８】
構造要素（Ｉ）が−ＣＨ２−ピリジル基を表している場合、プロセス工程ｄ）における反応を、ｐＨを４〜９の範囲に維持しながら、好ましくはアルカリ、特に好ましくは水酸化カリウム水溶液または水酸化ナトリウム水溶液、特に好ましくは水酸化ナトリウム水溶液を添加して実施するのが好ましい。水性懸濁液中のプロセス工程ｃ）からのアミノメチル含有スルホン化粒状ポリマーと、塩化ピコリルまたはその塩酸塩との反応時にアルカリを添加することによって、その反応のｐＨを４〜９の範囲に維持するのが好ましい。ｐＨを６〜８の範囲に維持すれば特に好ましい。
【００６９】
構造要素（Ｉ）がピコリルアミン基を表している場合、プロセス工程ｄ）における反応を４０℃〜１００℃の温度範囲で実施するのが好ましく、５０℃〜８０℃の温度範囲であれば特に好ましい。
【００７０】
構造要素（Ｉ）の官能基（式中、Ｒ１およびＲ２は互いに独立して、−（ＣＳ）ＮＨ２または水素であるが、両方が同時に水素を表すことはできない）を含む本発明のキレート樹脂の調製を、塩酸含有懸濁液中のプロセス工程ｃ）からのアミノメチル含有スルホン化粒状ポリマーをチオ尿素または置換されたチオ尿素またはチオシアン酸の塩と反応させることによって実施するのが好ましい。採用される懸濁媒体は、鉱酸、好ましくは、１０重量％〜４０重量％、好ましくは２０重量％〜３５重量％の濃度であるＨＣｌ水溶液である。
【００７１】
構造要素（Ｉ）の官能基を含む本発明のキレート樹脂を調製する際の反応温度は、前記要素が少なくとも１種のチオ尿素酸性基を含んでいる場合、１１０℃〜１７０℃、好ましくは１３５℃〜１５５℃であり、その反応時間は、４〜２０時間、好ましくは８〜１５時間である。
【００７２】
驚くべきことに、本発明によるプロセスによって構造要素（Ｉ）の官能基を含むキレート樹脂を製造することが可能となり、これは、金属に対する改良された吸着性を示す。構造要素（Ｉ）の官能基を含むキレート樹脂は、特に重金属、貴金属、希土類、およびそれらの二価、三価または四価のイオンを吸着させるのが好適である。本発明の目的のための重金属および貴金属は、好ましくは、水銀、ガリウム、鉄、コバルト、ニッケル、銅、亜鉛、鉛、インジウム、カドミウム、マンガン、ウラン、バナジウム、白金族の元素および金または銀である。
【００７３】
本発明の目的のための希土類は、好ましくは、スカンジウム、ランタン、セリウム、プラセオジム、ネオジム、プロメチウム、サマリウム、ユウロピウム、イットリウム、ガドリニウム、テルビウム、ジスプロシウム、ホルミウム、エルビウム、ツリウム、イッテルビウム、ルテチウム、スカンジウム、イットリウムおよびランタン、ならびにそれらの二価、三価、または／および四価のイオンである。構造要素（Ｉ）の官能基を含む本発明のキレート樹脂は、特に好ましくは、希土類を吸着させるのに適している。構造要素（Ｉ）の官能基を含む本発明のキレート樹脂は、極めて特に好ましくは、インジウム、スカンジウム、ネオジム、ランタン、およびプラセオジムを吸着させるのに適している。
【００７４】
したがって、構造要素（Ｉ）の官能基を含む本発明のキレート樹脂は、金属、好ましくは重金属、貴金属、および希土類の回収および精製に非常に好適であり、かつ希土類およびそれらの化合物を、水溶液および有機液体から吸着させるのに特に好適である。したがって、本発明は、同様に、水溶液および有機液体から金属、好ましくは重金属、貴金属および希土類ならびにそれらの化合物を吸着させるための、構造要素（Ｉ）の官能基を含む本発明のキレート樹脂の使用にも関する。
【００７５】
さらに、従来技術では、二酸化ケイ素を炭素熱還元反応させることにより太陽電池用シリコン（ｓｏｌａｒ  ｓｉｌｉｃｏｎ）を調製することが提案されている。これに関して、たとえば国際公開第２００７／１０６８６０Ａ１号パンフレットでは、高純度シリカゲルを高純度の炭素源と反応させることにより、太陽電池用シリコンに転化させることが提案されている。そのようなプロセスを実施するのに必要な高純度の二酸化ケイ素は、好ましくは、シリケート溶液を酸性化剤（ａｃｉｄｉｆｙｉｎｇ  ａｇｅｎｔ）と反応させることにより調製され、それに関連して、キレート樹脂、好ましくは官能基としてのホスホン酸／ホスホン酸塩基を含むキレート樹脂も採用されている。したがって、本発明においても同様に、構造要素（Ｉ）の官能基を含む本発明のキレート樹脂を、シリコン、好ましくは９９．９９％より高い純度を有するシリコンを調製および精製するためのプロセスにおいて使用することも考えられる。シリコンを調製および精製するためのプロセスには、構造要素（Ｉ）の官能基を含むキレート樹脂（ここで、少なくとも１つの基Ｒ１またはＲ２が互いに独立して、−ＣＨ２ＰＯ（ＯＸ１）２または−ＣＨ２ＰＯ（ＯＨ）ＯＸ２であり、かつＸ１およびＸ２が互いに独立して、水素、ナトリウム、またはカリウムを表す）を採用するのが好ましい。
【００７６】
本発明によるプロセスによって、特有の吸着性能を有する、低コストで、新規で、安定なスルホン化キレート樹脂を調製することが初めて可能となった。
【実施例】
【００７７】
キレート基および強酸性のスルホン酸基の分析的測定
キレート基の量  −  樹脂の全容量（ＴＣ）の測定
フィルターカラム内に１００ｍＬの交換体を充填し、３重量％の塩酸を用いて１．５時間かけて溶離させる。次いで、脱イオン水を用いて、溶出液が中性となるまでそのカラムを洗浄する。
【００７８】
カラム内の５０ｍＬの再生イオン交換体に、０．１Ｎ水酸化ナトリウム溶液を流す。その溶出液をそれぞれ２５０ｍＬのメスシリンダー内に集め、１Ｎ塩酸を用いてその全量をメチルオレンジ指示薬で滴定する。
【００７９】
２５０ｍＬの溶出液が２４．５〜２５ｍＬの１Ｎ塩酸を消費するまで仕込みを続ける。試験が終了したところで、Ｎａ系にある交換体の容量を測定する。
全容量（ＴＣ）＝（Ｘ・２５−ΣＶ）−３（単位：交換体のｍｏｌ／Ｌ）
Ｘ＝溶出液の画分の数
ΣＶ＝溶出液の滴定での１Ｎ塩酸の全消費量（単位：ｍＬ）
【００８０】
強酸性の基の量の測定
ＴＣ−Ｎａ＋形
１００ｍＬの交換体をタンピング体積計（ｔａｍｐｉｎｇ  ｖｏｌｕｍｅｔｅｒ）で測定し、ＤＭ水を用いてフィルターチューブ内に流し込む。次いで、１０００ｍＬの塩化ナトリウムの溶液ｗ（ＮａＣｌ）＝１０％を濾過通過させる。
【００８１】
次いで、同じ流速でＤＭ水を用いて、中性反応が得られるまで交換体を洗い流す。１００ｍＬの洗浄水溶出液で、メチルオレンジを添加して水酸化ナトリウムｃ（ＮａＯＨ）＝０．１ｍｏｌ／Ｌの消費が０．１ｍＬ以下でなければならない。
【００８２】
次いで、５０ｍＬの交換体をタンピング体積計で測定し、ＤＭ水を用いてフィルターチューブ内に流し込む。次いで、３００ｍＬの塩酸ｗ（ＨＣｌ）＝１５％を濾過通過させる。
【００８３】
次いで、ＤＭ水を用いて、中性反応が得られるまで交換体を洗い流す。１００ｍＬの洗浄水溶出液で、メチルオレンジを添加して水酸化ナトリウムｃ（ＮａＯＨ）＝０．１ｍｏｌ／Ｌの消費が０．１ｍＬ以下でなければならない。
【００８４】
次いで、９５０ｍＬの塩化ナトリウム溶液ｗ（ＮａＣｌ）＝２．５％を濾過通過させる。その溶出液を１０００ｍＬのメスフラスコ内に集め、ＤＭ水を用いて標線までメスを切る。１０ｍＬの完全に混合した溶液を、３００ｍＬのＥｒｌｅｎｍｅｙｅｒフラスコ内で約９０ｍＬのＤＭ水を用いて希釈し、水酸化ナトリウム水溶液ｃ（ＮａＯＨ）＝０．１ｍｏｌ／Ｌを用いて、メチルオレンジを指示薬として、橙赤色から黄色に変化するまで滴定する。１リットルのＤＭ水を用いて交換体を洗浄してから、その容積を求める。
【００８５】
ＴＣ−Ｈ形
Ｈ形の交換体について、そのＴＣを再生ありおよび再生なしで測定する。５０ｍＬの供給形を取り付け、１００ｍＬの混合床（ｍｉｘｅｄ−ｂｅｄ）水を用いて洗浄する。
【００８６】
次いで、９５０ｍＬの塩化ナトリウム溶液ｗ（ＮａＣｌ）＝２．５％を流す。
【００８７】
次いで、１リットルのＤＭ水を用いてその交換体を洗浄し、３００ｍＬの塩酸ｗ（ＨＣｌ）＝１５％を用いて、手順の最初に記載したように交換体をＨ形に転化させる。酸を洗い流し、さらなる９５０ｍＬの塩化ナトリウム溶液ｗ（ＮａＣｌ）＝２．５％を流す。
【００８８】
計算
【数１】
0006758283.tif 000008
【００８９】
実施例１
スチレン、ジビニルベンゼンおよびエチルスチレンをベースとする単分散マクロポーラス粒状ポリマーの調製
１０Ｌのガラス製反応器に最初に、３０００ｇの脱イオン水、ならびに３２０ｇの脱イオン水中に１０ｇのゼラチン、１６ｇのリン酸水素二ナトリウム・十二水和物、および０．７３ｇのレソルシノールを溶解させた溶液を仕込む。その混合物を、２５℃で平衡に到達せさる。次いで、撹拌しながら、５重量％のジビニルベンゼンおよび１重量％のエチルスチレン（市販されているジビニルベンゼンおよびエチルスチレン（８０％ジビニルベンゼン）の異性体混合物の形態で使用）、０．４重量％のジベンゾイルペルオキシド、５６．３重量％のスチレン、および３７．５重量％のイソドデカン（ペンタメチルヘプタンの含量が高い工業グレードの異性体混合物）からなる狭い粒径分布を有するマイクロカプセル化されたモノマー液滴の混合物３２００ｇを添加し、ホルムアルデヒドで硬化させた、ゼラチンおよびアクリルアミドとアクリル酸とのコポリマーを含む複合コアセルベートからなるマイクロカプセル、および３２００ｇのｐＨ１２を有する水相を添加する。
【００９０】
その混合物を撹拌し、２５℃から開始して９５℃で終了する温度プログラムに従って昇温させることによって重合を完結させる。その混合物を冷却し、３２μｍの篩の上で洗浄してから、減圧下８０℃で乾燥させる。
【００９１】
これにより、１８９３ｇの滑らかな表面を有する単分散粒状ポリマーが得られる。
【００９２】
その単分散粒状ポリマーは、チョークのように白い外観と、約３９０ｇ／Ｌの嵩密度とを有している。
【００９３】
ＳＯ３Ｈ基をさらに含むフタルイミドメチル化樹脂の調製  −  フタルイミドメチル化時の遊離ＳＯ３対フタルイミドのモル比は０．７対１である
最初に、４１９．３ｇのフタルイミド、１４１０ｇの１，２−ジクロロエタン（ＤＣＥ）、および２４２．５ｇの３０重量％ホルムアルデヒド溶液をＲＴで四口フラスコに仕込み、沸点まで加熱する。
【００９４】
還流が開始されたところで（約７０℃）、水酸化ナトリウム水溶液、ω（ＮａＯＨ）＝５０％を使用して、そのｐＨをｐＨ５．５〜６．０に調節する。その混合物を沸点で３０分間沸騰させる。次いで、水を除去する。次いで、約７０℃で３０．７ｇの一水和物を添加する。
【００９５】
次いで、エーテルが得られるまで水をさらに除去する。次いで、その混合物をＲＴで最大１２時間撹拌してから、２４５．７ｇの発煙硫酸、ω（遊離ＳＯ３）＝６５％を２５〜３０℃で計量仕込みする。
【００９６】
次いで、実施例１からの単分散粒状ポリマー３１７．１ｇ（１０００ｍＬのＤＣＥ中）を３０〜４０℃で添加する。その混合物を６５℃で６．５時間撹拌する。
【００９７】
吸引濾過パイプを使用して液体のＤＣＥを吸い出し、その濾液（ｆｉｌｔｒａｔｅ）を、予熱しておいたＤＭ水（最高７０℃）を用いて再スラリー化し、残存しているＤＣＥを蒸留除去する。
【００９８】
次いで、ＤＭ水を用いて樹脂を洗い流す。
容積収量＝１９００ｍＬの樹脂
乾燥重量＝０．３９３２ｇ／ｍＬ
元素分析：
窒素含量：５．０重量％
硫黄含量：３．１重量％
【００９９】
ＳＯ３Ｈ基をさらに含むアミノメチル含有樹脂の調製
２１００ｍＬの実施例２ａ）からの樹脂、２５２０ｍＬの水酸化ナトリウム水溶液（７６７ｇの５０重量％水酸化ナトリウム水溶液および２１４０ｍＬの水から調製）をＲＴで６ＬのＶＡオートクレーブ内に仕込む。
【０１００】
次いで、そのオートクレーブを２００ｒｐｍの回転速度で２時間かけて１８０℃まで加熱する。
【０１０１】
オートクレーブをこの温度で８時間保持する。
【０１０２】
冷却してから、その試験製品を中性になるまでＤＭ水で洗浄する。
容積収量＝１５７１ｍＬ
ＨＣｌ数：１．２９ｍｏｌ／Ｌ
供給形：３０ｍＬ
Ｃｌ形：３８ｍＬ
ＯＨ形：３１ｍＬ
洗浄水＝＞０．５Ｌ／３０ｍＬ
置換度＝０．６３
乾燥重量＝０．２６９６ｇ／ｍＬ
【０１０３】
アミノメチルホスホン酸基を含み、さらにＳＯ３Ｈ基を含む樹脂の調製
最初に、１５２０ｍＬの実施例２ｂ）からの樹脂を７５９ｍＬのＤＭ水と共に室温で丸底フラスコに仕込む。次いで、７０１．６ｇの亜リン酸ジメチルを滴下しながら１５分間かけて添加し、その混合物をさらに１５分間撹拌する。次いで、１９６２ｇの９８重量％硫酸を２時間かけて計量添加する。次いで、その混合物を加熱して９５℃とする。次いで、９５℃で７１６ｇの３０重量％ホルムアルデヒド溶液を滴下により添加する。その混合物を９５℃でさらに４時間撹拌する。冷却してから、その樹脂を中性になるまでＤＭ水で洗浄する。
容積収量＝１８７０ｍＬ
【０１０４】
水酸化ナトリウム水溶液ω（ＮａＯＨ）＝４％を用いて、その樹脂を遊離塩基形に転化させる。
容積収量＝２６８０ｍＬ
ＮａＯＨ数：２．７８ｍｏｌ／Ｌ
【０１０５】
キレート性のアミノメチルホスホン酸基の存在は、ＮａＯＨ数に反映される。最終製品１リットルあたり２．７８ｍｏｌのアミノメチルホスホン酸基が存在している。
ＮａＣｌ数：０．７９
【０１０６】
強酸性のスルホン酸基の存在は、ＮａＣｌ数および５．０重量％の硫黄含量に反映されている。
【０１０７】
最終製品１リットルあたり０．７９ｍｏｌのスルホン酸基が存在している。
【０１０８】
元素分析による最終製品組成物
ω（Ｎ）＝４．６重量％
ω（Ｐ）＝８．３重量％
ω（Ｏ）＝２７．０重量％
ω（Ｓ）＝５．０重量％
【０１０９】
【表１】
0006758283.tif 000009